(57)【要約】【課題】脱保護反応により水酸基を生成する新規なレジスト用感光性樹脂組成物を提供する。【解決手段】一般式（１）を繰り返し単位に含むフォトレジスト用（メタ）アクリル共重合体。【化１】2015117305.tif 000054（式中、Ｒ１は、水素原子またはメチル基を表し、Ｒ２は炭素数２〜５の直鎖または分岐状のアルキル基を示す。）【特許請求の範囲】
【請求項１】
一般式（１）を繰り返し単位に含むフォトレジスト用（メタ）アクリル共重合体。
【化１】
2015117305.tif 000041
（式中、Ｒ１は、水素原子またはメチル基を表し、Ｒ２は炭素数２〜５の直鎖または分岐状のアルキル基を示す。）
【請求項２】
一般式（２）から選ばれる少なくとも一種類、および、一般式（３）もしくは（４）から選ばれる少なくとも一種類を繰り返し単位に含む請求項１に記載の（メタ）アクリル共重合体。
【化２】
2015117305.tif 000042
（式中、Ｒ３は水素原子またはメチル基を示し、Ｒ４は同一又は異なっていても良く、炭素数１〜１０の環状、直鎖状または分岐状のアルキル基、アリール基、もしくは、シクロアルキル基、炭素数１〜１０のアルコキシ基、もしくは、アリールオキシ基、炭素数２〜６のアシルオキシ基またはハロゲン基を示し、ｎは１〜３の整数、ｍは０〜８の整数であり、ｎ＋ｍ≦９である）
【化３】
2015117305.tif 000043
（式中、Ｒ５は水素原子またはメチル基を示し、Ｚはメチレン（−ＣＨ２−）またはオキサ（−Ｏ−）を示し、Ｒ６は同一または異なって、水酸基、ハロゲン基、ニトリル基、カルボン酸基、炭素数１〜４のカルボン酸アルキル基または炭素数１〜４のアルコキシド基を示し、ａは０〜２の整数である。
【化４】
2015117305.tif 000044
（式中、Ｒ７は水素原子またはメチル基を示し、Ｒ８はメチル基、エチル基、水酸基またはハロゲン基を示し、ｂは０〜２の整数、ｃは１〜３の整数である。）
【請求項３】
一般式（５）〜（７）から選ばれる少なくとも一種類を繰り返し単位に含むことを特徴とする請求項２に記載の（メタ）アクリル共重合体。
【化５】
2015117305.tif 000045
（式中、Ｒ９は水素原子またはメチル基を示し、Ｒ１０は炭素数１〜４のアルキル基を示し、Ｒ１１は炭素数５〜２０の脂環式アルキル基を示す。）
【化６】
2015117305.tif 000046
（式中、Ｒ１２は水素原子またはメチル基を示し、Ｒ１３は炭素数１〜４のアルキル基を示し、Ｒ１４は炭素数１〜４のアルキル基を示し、Ｒ１５は水酸基で置換されても良い炭素数１〜４のアルキル基、水酸基で置換されても良い炭素数５〜２０のシクロアルキル基または脂環式アルキル基を示す。）
【化７】
2015117305.tif 000047
（式中、Ｒ１６は水素原子またはメチル基を示し、Ｒ１７は水素原子、または、炭素数１〜６の環状、直鎖もしくは分岐状のアルキル基を示し、Ｒ１８は炭素数１〜２０の直鎖、分岐状または環状のアルキル基を示す。）
【請求項４】
請求項１〜３のいずれか一項に記載の（メタ）アクリル共重合体と光酸発生剤を含むフォトレジスト。
【請求項５】
一般式（８）で表される、請求項１〜３のいずれか一項に記載されている（メタ）アクリル共重合体の原料に用いられるエステル化合物。
【化８】
2015117305.tif 000048
（式中、Ｒ１は、水素原子またはメチル基を表し、Ｒ２は炭素数２〜５の直鎖または分岐状のアルキル基を示す。）
【請求項６】
一般式（８）で表されるエステル化合物の製造方法であって、
一般式（９）で表される（メタ）アクリル酸ヒドロキシアルキルエステル化合物と、二炭酸ジ−ｔｅｒｔ−ブチルとを反応させることを特徴とする製造方法。
【化９】
2015117305.tif 000049
（式中、Ｒ１は、水素原子またはメチル基を表し、Ｒ２は炭素数２〜５の直鎖または分岐状のアルキル基を示す。）
【請求項７】
一般式（８）で表されるエステル化合物の製造方法であって、
一般式（１０）で表されるアルカンジオールと二炭酸ジ−ｔｅｒｔ−ブチルとを反応させて一般式（１１）で表されるハーフエステル化合物を合成したのち、一般式（１２）または（１３）で表される（メタ）アクリル化合物とエステル化反応を行うことを特徴とする製造方法。
【化１０】
2015117305.tif 000050
（式中、Ｒ２は炭素数２〜５の直鎖または分岐状のアルキル基を示す。）
【化１１】
2015117305.tif 000051
（式中、Ｒ２は炭素数２〜５の直鎖または分岐状のアルキル基を示す。）
【化１２】
2015117305.tif 000052
（式中、Ｒ１は、水素原子またはメチル基を表し、ＸはＣｌ、ＢｒまたはＯＨを示す。）
【化１３】
2015117305.tif 000053
（式中、Ｒ１は、水素原子またはメチル基を表す。）
【発明の詳細な説明】
【技術分野】
【０００１】
本発明は、化学増幅型レジストに用いる感光性樹脂組成物、およびその原料に適した（メタ）アクリル共重合体に関する。
【背景技術】
【０００２】
半導体デバイスは、記憶デバイスであるフラッシュメモリーの大容量化や携帯電話やスマートフォンの高解像度カメラ向けイメージセンサー等の市場の広がりと共に更なる微細化への強い要望がある。その各種電子デバイスの製造において、フォトリソグラフィ法が広く利用されている。フォトリソグラフィ法では、光源を短波長化させることにより、微細化が推進されてきた。光源としてＫｒＦエキシマレーザー以降の短波長光源を使用する際には、一般的に化学増幅型レジストが使用されている。そこで用いられる感光性樹脂組成物の組成は、一般に主剤である感光性樹脂および光酸発生剤、さらには数種の添加剤を含む溶液となっている。主剤である感光性樹脂は、エッチング耐性、基板密着性、使用する光源に対する透明性、現像速度などの特性の各特性をバランス良く備えていることが重要である。
【０００３】
このような感光性樹脂は、一般的にビニル化合物や（メタ）アクリレートなどを繰り返し単位として含む高分子である。例えば、ＫｒＦエキシマレーザーリソグラフィ用レジストではヒドロキシスチレン系樹脂が（特許文献１）、ＡｒＦエキシマレーザーリソグラフィ用レジストでは、アダマンチル（メタ）アクリレートを基本骨格とするアクリル系樹脂が提案されており（特許文献２〜６）、その基本骨格は定まりつつある。一つの種類の繰り返し単位では複数の要求に応えることはできないため、異なる機能を有する繰り返し単位を含む共重合体が感光性樹脂として使用されている。さらにその共重合体に光酸発生剤などを添加して溶剤に溶解させて感光性樹脂組成物として使用している。
【０００４】
ネガティブトーン現像プロセスは、ポジティブトーン現像に比べて微細なパターンを形成できることから近年注目されている。特許文献７、８によると、ネガティブトーン現像用のレジスト用組成物として、従来型のポジティブトーン現像用のレジスト用組成物を用いることができるという。しかしながら従来型のポジティブトーン現像用レジスト用組成物は、通常、脱保護反応によりカルボキシル基が生成するため、アルカリ現像液とは異なり、ネガティブトーン現像では溶解コントラストが低いという問題がある。そこで脱保護反応によりカルボキシル基が生成しない新規なレジスト用組成物の開発が望まれている。
【０００５】
ここで特許文献９にはメタクリル酸ヒドロキシアルキルをカルボネート保護基で保護した化合物（モノマー）を重合したポリマーがネガティブトーン現像用フォトレジスト用として例示されている。一方、特許文献１０には炭素数１〜１８のアルキル基で置換されたカルボネートで水酸基を保護したメタクリル酸ヒドロキシアルキルがリチウムイオン電池の固体電解質原料として開示されている。
【先行技術文献】
【特許文献】
【０００６】
【特許文献１】特開２００６−２４３４７４号公報
【特許文献２】特開平４−３９６６５号公報
【特許文献３】特開平１０−３１９５９５号公報
【特許文献４】特開２０００−２６４４６号公報
【特許文献５】特開２００３−１６７３４６号公報
【特許文献６】特開２００４−３２３７０４号公報
【特許文献７】特開２００８−２８１９７４号公報
【特許文献８】特開２００８−２８１９７５号公報
【特許文献９】特開２０１１−２２１５１３号公報
【特許文献１０】特開２００８−２８８１２７号公報
【発明の概要】
【発明が解決しようとする課題】
【０００７】
本発明の目的は脱保護反応により水酸基を生成する新規なレジスト用感光性樹脂組成物を提供することにある。
【０００８】
さらにアダマンタン骨格に代表される脂環系モノマーを多く含むアクリル系樹脂は、ドライエッチング耐性を有するものの溶剤への溶解性が悪く、プロピレングリコールモノメチルエーテルモノアセテート、プロピレングリコールモノメチルエーテル、乳酸エチルといったフォトレジスト用溶剤に溶解しにくいといった課題を有する。
【課題を解決するための手段】
【０００９】
本発明者らは、上記の各課題を解決する目的で鋭意検討した結果、特定の構造を有するメタクリル酸エステル化合物（一般式（１）に示す）をモノマーとした共重合体が、リソグラフィー操作において感光性樹脂として作用するだけでなく、フォトレジスト用溶剤に溶解しやすく、化学増幅型レジストにとって有用な化合物であることを見出し本発明に到達した。
【００１０】
【化１】
2015117305.tif 000002
（式中、Ｒ１は、水素原子、メチル基を表し、Ｒ２は炭素数２〜５の直鎖、分岐状のアルキル基を示す。）
【００１１】
すなわち、本発明は以下の通りである。
【００１２】
＜１＞  一般式（２）を繰り返し単位に含むフォトレジスト用（メタ）アクリル共重合体。
【００１３】
【化２】
2015117305.tif 000003
（式中、Ｒ１は、水素原子またはメチル基を表し、Ｒ２は炭素数２〜５の直鎖または分岐状のアルキル基を示す。）
【００１４】
一般式（３）から選ばれる少なくとも一種類、および、一般式（４）もしくは（５）から選ばれる少なくとも一種類を繰り返し単位に含む＜１＞に記載の（メタ）アクリル共重合体。
【００１５】
【化３】
2015117305.tif 000004
（式中、Ｒ３は水素原子またはメチル基を示し、Ｒ４は同一又は異なっていても良く、炭素数１〜１０の環状、直鎖状または分岐状のアルキル基、アリール基、もしくは、シクロアルキル基、炭素数１〜１０のアルコキシ基、もしくは、アリールオキシ基、炭素数２〜６のアシルオキシ基またはハロゲン基を示し、ｎは１〜３の整数、ｍは０〜８の整数であり、ｎ＋ｍ≦９である）
【００１６】
【化４】
2015117305.tif 000005
（式中、Ｒ５は水素原子またはメチル基を示し、Ｚはメチレン（−ＣＨ２−）またはオキサ（−Ｏ−）を示し、Ｒ６は同一または異なって、水酸基、ハロゲン基、ニトリル基、カルボン酸基、炭素数１〜４のカルボン酸アルキル基または炭素数１〜４のアルコキシド基を示し、ａは０〜２の整数である。
【００１７】
【化５】
2015117305.tif 000006
（式中、Ｒ７は水素原子またはメチル基を示し、Ｒ８はメチル基、エチル基、水酸基またはハロゲン基を示し、ｂは０〜２の整数、ｃは１〜３の整数である。）
【００１８】
＜３＞一般式（６）〜（８）から選ばれる少なくとも一種類を繰り返し単位に含むことを特徴とする＜２＞に記載の（メタ）アクリル共重合体。
【００１９】
【化６】
2015117305.tif 000007
（式中、Ｒ９は水素原子またはメチル基を示し、Ｒ１０は炭素数１〜４のアルキル基を示し、Ｒ１１は炭素数５〜２０の脂環式アルキル基を示す。）
【００２０】
【化７】
2015117305.tif 000008
（式中、Ｒ１２は水素原子またはメチル基を示し、Ｒ１３は炭素数１〜４のアルキル基を示し、Ｒ１４は炭素数１〜４のアルキル基を示し、Ｒ１５は水酸基で置換されても良い炭素数１〜４のアルキル基、水酸基で置換されても良い炭素数５〜２０のシクロアルキル基または脂環式アルキル基を示す。）
【００２１】
【化８】
2015117305.tif 000009
（式中、Ｒ１６は水素原子またはメチル基を示し、Ｒ１７は水素原子、または、炭素数１〜６の環状、直鎖もしくは分岐状のアルキル基を示し、Ｒ１８は炭素数１〜２０の直鎖、分岐状または環状のアルキル基を示す。）
【００２２】
＜４＞    ＜１＞〜＜３＞のいずれか一項に記載の（メタ）アクリル共重合体と光酸発生剤を含むフォトレジスト。
【００２３】
＜５＞  一般式（９）で表される＜１＞〜＜３＞のいずれか一項に記載されている（メタ）アクリル共重合体に用いられるエステル化合物。
【００２４】
【化９】
2015117305.tif 000010
（式中、Ｒ１は、水素原子またはメチル基を表し、Ｒ２は炭素数２〜５の直鎖または分岐状のアルキル基を示す。）
【００２５】
＜６＞  一般式（９）で表されるエステル化合物の製造方法であって、
一般式（１０）で表される（メタ）アクリル酸ヒドロキシアルキルエステル化合物と、二炭酸ジ−ｔｅｒｔ−ブチルとを反応させることを特徴とする製造方法。
【００２６】
【化１０】
2015117305.tif 000011
（式中、Ｒ１は、水素原子またはメチル基を表し、Ｒ２は炭素数２〜５の直鎖または分岐状のアルキル基を示す。）
【００２７】
＜７＞一般式（９）で表されるエステル化合物の製造方法であって、
一般式（１１）で表されるアルカンジオールと二炭酸ジ−ｔｅｒｔ−ブチルとを反応させて一般式（１２）で表されるハーフエステル化合物を合成したのち、一般式（１３）または（１４）で表される（メタ）アクリル化合物とエステル化反応を行うことを特徴とする製造方法。
【００２８】
【化１１】
2015117305.tif 000012
（式中、Ｒ２は炭素数２〜５の直鎖または分岐状のアルキル基を示す。）
【００２９】
【化１２】
2015117305.tif 000013
（式中、Ｒ２は炭素数２〜５の直鎖または分岐状のアルキル基を示す。）
【００３０】
【化１３】
2015117305.tif 000014
（式中、Ｒ１は、水素原子またはメチル基を表し、ＸはＣｌ、ＢｒまたはＯＨを示す。）
【００３１】
【化１４】
2015117305.tif 000015
（式中、Ｒ１は、水素原子またはメチル基を表す。）
【発明の効果】
【００３２】
本発明のアクリル共重合体は、脱保護反応により水酸基を生成する新規なレジスト用感光性樹脂組成物として使用できる。
【００３３】
さらに、本発明の（メタ）アクリル共重合体はフォトレジスト用溶剤への溶解性が高い。
【発明を実施するための形態】
【００３４】
以下、本発明につき更に詳細に説明する。
本発明に使用するエステル化合物（モノマー）とその製造方法、本発明の（メタ）アクリル共重合体とその製造方法、（メタ）アクリル共重合体を用いた感光性樹脂組成物およびレジストについて述べる。
【００３５】
本発明のエステル化合物は、下記一般式（１５）で示される。
【００３６】
【化１５】
2015117305.tif 000016
（式中、Ｒ１は、水素原子、メチル基を表し、Ｒ２は炭素数２〜５の直鎖、分岐状のアルキル基を示す。）
【００３７】
本発明の一般式（１５）で表される感光性樹脂組成物用エステル化合物は、具体的には、（メタ）アクリル酸２−（（ｔｅｒｔ−ブトキシカルボニル）オキシ）エチル、（メタ）アクリル酸１−（（ｔｅｒｔ−ブトキシカルボニル）オキシ）−２−メチルプロパン−２−イル、（メタ）アクリル酸３−（（ｔｅｒｔ−ブトキシカルボニル）オキシ）プロピル、（メタ）アクリル酸２−（（ｔｅｒｔ−ブトキシカルボニル）オキシ）−２−メチルプロピル、（メタ）アクリル酸２−（（ｔｅｒｔ−ブトキシカルボニル）オキシ）プロピル、（メタ）アクリル酸１−（（ｔｅｒｔ−ブトキシカルボニル）オキシ）プロパン−２−イル、（メタ）アクリル酸４−（（ｔｅｒｔ−ブトキシカルボニル）オキシ）ブチル、（メタ）アクリル酸４−（（ｔｅｒｔ−ブトキシカルボニル）オキシ）ブタン−２−イル、（メタ）アクリル酸３−（（ｔｅｒｔ−ブトキシカルボニル）オキシ）ブチルが挙げられる。
【００３８】
本発明の一般式（１５）で表される感光性樹脂組成物用エステル化合物は、例えば、化学式（１６）で示される化学反応、すなわち、一般式（１７）で表される（メタ）アクリル酸ヒドロキシアルキルエステル化合物と、二炭酸ジ−ｔｅｒｔ−ブチルとを反応させることにより得られる（製造方法１）。もしくは式（１８）とそれに続く式（１９）で示される化学反応、すなわち、一般式（２０）で表されるアルカンジオールと二炭酸ジ−ｔｅｒｔ−ブチルとを反応させ、一般式（２１）で表されるハーフエステル化合物を合成したのち、残りの水酸基に公知の方法により（メタ）アクリル酸エステル化反応を行うことにより得られる（製造方法２）。
【００３９】
【化１６】
2015117305.tif 000017
（式中、Ｒ１とＲ２は、一般式（１５）と同じである。）
【００４０】
【化１７】
2015117305.tif 000018
（式中、Ｒ１とＲ２は、一般式（１５）と同じである。）
【００４１】
【化１８】
2015117305.tif 000019
（式中、Ｒ１とＲ２は、一般式（１５）と同じである。）
【００４２】
【化１９】
2015117305.tif 000020
（式中、Ｒ１とＲ２は、一般式（１５）と同じである。ＸはＣｌ、ＢｒまたはＯＨを示す。）
【００４３】
【化２０】
2015117305.tif 000021
（式中、Ｒ２は、一般式（１５）と同じである。）
【００４４】
【化２１】
2015117305.tif 000022
（式中、Ｒ２は、一般式（１５）と同じである。）
【００４５】
〈製造方法１〉
製造方法１について詳述する。製造方法１で用いることができる一般式（１７）で表わされる（メタ）アクリル酸ヒドロキシアルキルエステル化合物は、具体的には、（メタ）アクリル酸２−ヒドロキシエチル、（メタ）アクリル酸１−ヒドロキシ−２−メチルプロパン−２−イル、（メタ）アクリル酸３−ヒドロキシプロピル、（メタ）アクリル酸２−ヒドロキシ−２−メチルプロピル、（メタ）アクリル酸２−ヒドロキシプロピル、（メタ）アクリル酸１−ヒドロキシプロパン−２−イル、（メタ）アクリル酸４−ヒドロキシブチル、（メタ）アクリル酸４−ヒドロキシブタン−２−イル、（メタ）アクリル酸３−ヒドロキシブチルが挙げられる。
【００４６】
製造方法１は以下の製造方法が用いられる。すなわち（メタ）アクリル酸ヒドロキシアルキルエステル化合物と二炭酸ジ−ｔｅｒｔ−ブチルをアミン触媒存在下、反応させることにより得られる。二炭酸ジ−ｔｅｒｔ−ブチルの添加量は、一般式（１７）で表される（メタ）アクリル酸ヒドロキシアルキルエステル化合物に対して、０．８〜３．０当量、好ましくは０．９〜２．０当量、さらに好ましくは１．０〜１．５当量である。これ範囲であれば、十分に反応が進行し、余剰の二炭酸ジ−ｔｅｒｔ−ブチルや副生成するｔｅｒｔ−ブタノールを除去する手間が少なくて済み好ましい。
【００４７】
製造方法１で用いられるアミン触媒は、Ｎ，Ｎ−４−ジメチルアミノピリジン、トリエチルアミン、トリメチルアミン、トリプロピルアミン、トリブチルアミン、ジメチルシクロヘキシルアミン、ジシクロヘキシルエチルアミン、トリベンジルアミン、Ｎ−メチルピぺリジン、Ｎ，Ｎ−ジメチルアニリン、Ｎ，Ｎ−ジエチルアニリン、Ｎ，Ｎ，Ｎ’，Ｎ’−テトラメチルエチレンジアミン、ピリジン、Ｎ，Ｎ−ジイソプロピルエチルアミン、２，６−ジメチルピリジン、１，８−ジアザビシクロ［５．４．０］−７−ウンデセン、１，５−ジアザビシクロ［４．３．０］−５−ノネンが挙げられるが、反応性の観点からもＮ，Ｎ−４−ジメチルアミノピリジンの使用が好ましい。添加する量は、一般式（２）で表される（メタ）アクリル酸ヒドロキシアルキルエステル化合物に対して、０．００１〜０．３当量、好ましくは０．００５〜０．２当量、さらに好ましくは０．０１〜０．１当量である。この範囲であれば十分に反応が進行し、多いと経済的に好ましくない。
【００４８】
製造方法１に用いられる溶媒は、ジメチルスルホキシド、ジエチルエーテル、ジイソプロピルエーテル、テトラヒドロフラン、ジオキサン、ジメチルアセトアミド、ジメチルホルムアミド、アセトニトリル、ベンゼン、トルエン、クロロホルム、クロロベンゼン、ジクロロエタン、ジクロロメタン、アセトン、メチルエチルケトン、メチルイソブチルケトンが挙げられるが、無溶媒でも製造できる。
【００４９】
製造方法１では、二炭酸ジ−ｔｅｒｔ−ブチルは、徐々に添加することが好ましい。急速に添加すると二炭酸ジ−ｔｅｒｔ−ブチルが反応することにより二酸化炭素を放出し、反応溶液が激しく発泡するからである。反応液の発泡状況を確認しながら、二炭酸ジ−ｔｅｒｔ−ブチルを徐々に添加するのが好ましい。二炭酸ジ−ｔｅｒｔ−ブチルの凝固点が２３℃であるため、室温では固化することがあり、上記の溶媒に溶解させたうえで、滴下する方法が操作する上で好ましい。
【００５０】
上記の具体的な反応条件は、基質濃度や用いる触媒によって適当な条件を設定すべきであるが、一般的に反応温度−２０℃から１００℃、反応時間１時間から１０時間、圧力は常圧、減圧又は加圧下で行なうことができる。また、反応は、回分式、半回分式、連続式などの公知の方法を適宜選択して行なうことができる。
【００５１】
反応終了後、反応生成物を含んだ溶液から触媒の除去のために水による洗浄操作を行うが、ここで副生成するｔｅｒｔ−ブタノールを除去することが好ましい。ｔｅｒｔ−ブタノール除去が不十分である場合、蒸留操作の際に閉塞する場合がある。洗浄操作において反応生成物を溶解させておくために使用する有機溶剤は、ヘプタン、ヘキサン、シクロヘキサン、酢酸エチル、酢酸ブチル、トルエン、メチルイソブチルケトン、ジイソプロピルエーテル、ジエチルエーテルが例示される。なかでもトルエンは、ｔｅｒｔ−ブタノールの除去に好適であり、目的物の回収率も高くなって好ましい。このとき、洗浄水中に塩化ナトリウムや炭酸水素ナトリウム等、適当な無機塩が含まれていてもよい。更に、金属不純物を除去するために、酸洗浄しても良い。酸洗浄には、塩酸水溶液、硫酸水溶液、リン酸水溶液などの無機酸およびシュウ酸水溶液などの有機酸が挙げられる。
【００５２】
＜製造方法２＞
製造方法２について詳述する。製造方法２は化学式（１８）とそれに続く化学式（１９）の２段階での製造方法である。製造方法２で用いられる一般式（２０）で表されるアルカンジオールは、具体例としてエタン−１，２−ジオール、２−メチルプロパン−１，２−ジオール、プロパン−１，３−ジオール、プロパン−１，２−ジオール、ブタン−１，４−ジオール、ブタン−１，３−ジオールが挙げられる。
【００５３】
製造方法２の１段目の反応、すなわち化学式（１８）で示される反応では、一般式（２０）で表されるアルカンジオールと二炭酸ジ−ｔｅｒｔ−ブチルをアミン触媒存在下で反応させ、一般式（２１）に示されるｔｅｒｔ−ブトキシカルボニル誘導体が製造される。添加する二炭酸ジ−ｔｅｒｔ−ブチルの量は、原料の一般式（２０）で表されるアルカンジオールに対して０．５〜３．０当量、好ましくは０．６〜２．０当量、さらに好ましくは０．７〜１．５当量である。これ範囲であれば、十分に反応が進行し、余剰のアルカンジオールや二炭酸ジ−ｔｅｒｔ−ブチル、副生成するｔｅｒｔ−ブタノールを除去する手間が少なくて済み好ましい。
【００５４】
製造方法２の１段目の反応（化学式（１８））で用いられるアミン触媒は、Ｎ，Ｎ−４−ジメチルアミノピリジン、トリエチルアミン、トリメチルアミン、トリプロピルアミン、トリブチルアミン、ジメチルシクロヘキシルアミン、ジシクロヘキシルエチルアミン、トリベンジルアミン、Ｎ−メチルピぺリジン、Ｎ，Ｎ−ジメチルアニリン、Ｎ，Ｎ−ジエチルアニリン、Ｎ，Ｎ，Ｎ’，Ｎ’−テトラメチルエチレンジアミン、ピリジン、Ｎ，Ｎ−ジイソプロピルエチルアミン、２，６−ジメチルピリジン、１，８−ジアザビシクロ［５．４．０］−７−ウンデセン、１，５−ジアザビシクロ［４．３．０］−５−ノネンが挙げられるが、反応性の観点からもＮ，Ｎ−４−ジメチルアミノピリジンの使用が好ましい。添加する量は、一般式（２０）で表されるアルカンジオールに対して、０．００１〜０．３当量、好ましくは０．００５〜０．２当量、さらに好ましくは０．０１〜０．１当量である。この範囲であれば十分に反応が進行し、多いと経済的に好ましくない。
【００５５】
製造方法２の１段目の反応（化学式（１８））に用いられる溶媒は、ジメチルスルホキシド、ジエチルエーテル、ジイソプロピルエーテル、テトラヒドロフラン、ジオキサン、ジメチルアセトアミド、ジメチルホルムアミド、アセトニトリル、ベンゼン、トルエン、クロロホルム、クロロベンゼン、ジクロロエタン、ジクロロメタン、アセトン、メチルエチルケトン、メチルイソブチルケトンが挙げられるが、無溶媒でも製造できる。
【００５６】
製造方法２の１段目の反応（化学式（１８））の際、二炭酸ジ−ｔｅｒｔ−ブチルは、徐々に添加することが好ましい。急速に添加すると二炭酸ジ−ｔｅｒｔ−ブチルが反応することにより二酸化炭素を放出し、反応溶液が激しく発泡することがある。反応液の発泡状況を確認しながら、二炭酸ジ−ｔｅｒｔ−ブチルを徐々に添加するのが好ましい。二炭酸ジ−ｔｅｒｔ−ブチルの凝固点が２３℃であるため、室温では固化する場合があるため、上記の溶媒に溶解させたうえで、滴下する方法が操作する上で好ましい。
【００５７】
上記の具体的な反応条件は、基質濃度や用いる触媒によって適当な条件を設定すべきであるが、一般的に反応温度−２０℃から１００℃、反応時間１時間から１０時間、圧力は常圧、減圧又は加圧下で行なうことができる。また、反応は、回分式、半回分式、連続式などの公知の方法を適宜選択して行なうことができる。
【００５８】
一般式（２１）で示されるｔｅｒｔ−ブチルエステル化合物は濾過、濃縮、蒸留、抽出、晶析、再結晶、カラムクロマトグラフィー、活性炭等による分離精製方法や、これらの組合せによる方法で単離精製することが望ましい。
【００５９】
製造方法２の２段目の反応、すなわち化学式（１９）で示される反応では、一般式（２１）で示されるｔｅｒｔ−ブチルエステル化合物を（メタ）アクリル酸エステル化し、一般式（１５）で表される感光性樹脂組成物用エステル化合物を合成する。この反応では以下の様なエステル化方法を用いることができる。すなわち（メタ）アクリル酸クロライド、（メタ）アクリル酸ブロマイド、（メタ）アクリル酸無水物といった活性化された（メタ）アクリル酸を塩基触媒存在下で混合する方法や、（メタ）アクリル酸をＮ，Ｎ‘−ジシクロヘキシルカルボジイミド、Ｎ，Ｎ’−ジイソプロピルカルボジイミド、１−エチル−３−（３−ジメチルアミノプロピル）カルボジイミド塩酸塩といったカルボジイミド系脱水縮合剤と混合する脱水縮合法が使用できる。なかでも（メタ）アクリル酸クロライドは工業的に簡便に入手可能であることから、（メタ）アクリル酸クロライドによる（メタ）アクリル酸エステル化が簡便で望ましい。
【００６０】
製造方法２の２段目の反応（化学式（１９））で使用される（メタ）アクリル酸クロライドの添加量は、一般式（２１）で示されるｔｅｒｔ−ブチルエステル化合物に対して１．０〜３．０当量、好ましくは１．１〜２．０当量、さらに好ましくは１．２〜１．５当量である。これ範囲であれば、十分に反応が進行し、余剰の（メタ）アクリル酸クロライドの除去も簡便で済み、経済的にも好ましい。
【００６１】
製造方法２の２段目の反応（化学式（１９））の際には、アルカリ触媒の添加が望ましい。アルカリ触媒は公知の化合物が挙げられ、具体的には、トリエチルアミン、トリメチルアミン、トリプロピルアミン、トリブチルアミン、ジメチルシクロヘキシルアミン、ジシクロヘキシルエチルアミン、トリベンジルアミン、Ｎ−メチルピぺリジン、Ｎ，Ｎ−ジメチルアニリン、Ｎ，Ｎ−ジエチルアニリン、Ｎ，Ｎ，Ｎ’，Ｎ’−テトラメチルエチレンジアミン、ピリジン、Ｎ，Ｎ−ジイソプロピルエチルアミン、２，６−ジメチルピリジン、４−ジメチルアミノピリジン、１，８−ジアザビシクロ［５．４．０］−７−ウンデセン、１，５−ジアザビシクロ［４．３．０］−５−ノネンといった有機アミン、水酸化ナトリウム、水酸化カリウム、水酸化リチウム、炭酸ナトリウム、炭酸カリウム、炭酸水素ナトリウム、炭酸水素カリウムといった塩基性金属塩が例示される。ハーフｔｅｒｔ−ブチルエステル化合物に対して１．０〜３．０当量、好ましくは１．１〜２．０当量、さらに好ましくは１．２〜１．５当量である。これ範囲であれば、十分に反応が進行し、経済的にも好ましい。
【００６２】
また、上記製造方法１ないし２の反応には重合禁止剤を添加しても良い。重合禁止剤としては一般的なものならば特に制限はなく、２，２，６，６−テトラメチル−４−ヒドロキシピペリジン−１−オキシル、Ｎ−ニトロソフェニルヒドロキシルアミンアンモニウム塩、Ｎ−ニトロソフェニルヒドロキシルアミンアルミニウム塩、Ｎ−ニトロソ−Ｎ−（１−ナフチル）ヒドロキシルアミンアンモニウム塩、Ｎ−ニトロソジフェニルアミン、Ｎ−ニトロソ−Ｎ−メチルアニリン、ニトロソナフトール、ｐ−ニトロソフェノール、Ｎ，Ｎ’−ジメチル−ｐ−ニトロソアニリンなどのニトロソ化合物、フェノチアジン、メチレンブルー、２−メルカプトベンゾイミダゾールなどの含硫黄化合物、Ｎ，Ｎ’−ジフェニル−ｐ−フェニレンジアミン、Ｎ−フェニル−Ｎ’−イソプロピル−ｐ−フェニレンジアミン、４−ヒドロキシジフェニルアミン、アミノフェノールなどのアミン類、ヒドロキシキノリン、ヒドロキノン、メチルヒドロキノン、ｐ−ベンゾキノン、ヒドロキノンモノメチルエーテルなどのキノン類、ｐ−メトキシフェノール、２，４−ジメチル−６−ｔ−ブチルフェノール、カテコール、３−ｓ−ブチルカテコール、２，２−メチレンビス−（６−ｔ−ブチル−４−メチルフェノール）などのフェノール類、Ｎ−ヒドロキシフタルイミドなどのイミド類、シクロヘキサンオキシム、ｐ−キノンジオキシムなどのオキシム類、ジアルキルチオジプロピネートなどが挙げられる。添加量としては、一般式（１７）、（１３）、（１４）で表される（メタ）アクリル酸誘導体１００重量部に対して、０．００１〜１０重量部、好ましくは０．０１〜１重量部である。
【００６３】
以上の内容により得られた一般式（１５）で表される感光性樹脂組成物用エステル化合物は、濾過、濃縮、蒸留、抽出、晶析、再結晶、カラムクロマトグラフィー、活性炭等による分離精製方法や、これらの組合せによる方法で所望の高純度モノマーとして単離精製するここが望ましい。なかでもには、反応液を水洗処理することは、余剰の活性化された（メタ）アクリル酸、二炭酸ジ−ｔｅｒｔ−ブチル、塩基触媒、副生成するｔｅｒｔ−ブタノールなどが除去されるので好ましい。このとき、洗浄水中に塩化ナトリウムや炭酸水素ナトリウム等、適当な無機塩が含まれていてもよい。更に、金属不純物を除去するために、酸洗浄しても良い。酸洗浄には、塩酸水溶液、硫酸水溶液、リン酸水溶液などの無機酸およびシュウ酸水溶液などの有機酸が挙げられる。洗浄に際し、反応液に有機溶媒等を添加しても良く、添加する有機溶媒は、反応に使用したものと同一のものを使用することもできるし、異なったものを使用することもできるが、通常、水との分離がよい極性の小さい溶媒を用いることが好ましい。
【００６４】
高純度の一般式（１５）で表される感光性樹脂組成物用エステル化合物を製造する場合には、蒸留による精製が好ましい。公知である減圧蒸留装置、薄膜蒸留装置、分子蒸留装置が使用できる。
【００６５】
本発明の一般式（１５）で表される感光性樹脂組成物用エステル化合物を共重合することにより得られる（メタ）アクリル共重合体は一般式（２２）の繰り返し単位を含み、フォトレジストで使用される感光性樹脂に使用できる。
【００６６】
一般式（２２）の繰り返し単位を含む本発明の（メタ）アクリル共重合体は、化学式（２３）に示すように、露光により光酸発生剤から発生する酸の作用により、保護基が分解し、水酸基が生成する。
【００６７】
【化２２】
2015117305.tif 000023
（式中、Ｒ１、Ｒ２は一般式（１５）と同じである。）
【００６８】
【化２３】
2015117305.tif 000024
（式中、Ｒ１、Ｒ２は一般式（１５）と同じである。）
【００６９】
本発明の（メタ）アクリル共重合体は、一般式（２２）に加えて、一般式（２４）から選ばれる少なくとも一種類、および一般式（２５）〜（２６）から選ばれる少なくとも一種類の繰り返し単位を含むことができる。さらに一般式（２７）〜（２９）から選ばれる一種類を含んでも良い。これら共重合体は原料モノマーを共重合することによって得られる。
【００７０】
【化２４】
2015117305.tif 000025
（式中、Ｒ３は水素原子またはメチル基を示し、Ｒ４は同一又は異なっていても良く、炭素数１〜１０の環状、直鎖または分岐状のアルキル基、アリール基、シクロアルキル基、炭素数１〜１０のアルコキシ基、アリールオキシ基、炭素数２〜６のアシルオキシ基またはハロゲン基を示し、ｎは１〜３の整数、ｍは０〜８の整数であり、ｎ＋ｍ≦９である）
【００７１】
【化２５】
2015117305.tif 000026
（式中、Ｒ５は水素原子またはメチル基を示し、Ｚはメチレン（−ＣＨ２−）またはオキサ（−Ｏ−）を示し、Ｒ６は同一または異なって、水酸基、ハロゲン基、ニトリル基、カルボン酸基、炭素数１〜４のカルボン酸アルキル基または炭素数１〜４のアルコキシド基を示し、ａは０〜２の整数である。）
【００７２】
【化２６】
2015117305.tif 000027
（式中、Ｒ７は水素原子またはメチル基を示し、Ｒ８はメチル基、エチル基、水酸基またはハロゲン基を示し、ｂは０〜２の整数、ｃは１〜３の整数である。）
【００７３】
【化２７】
2015117305.tif 000028
（式中、Ｒ９は水素原子またはメチル基を示し、Ｒ１０は炭素数１〜４のアルキル基を示し、Ｒ１１は炭素数５〜２０の脂環式アルキル基を示す。）
【００７４】
【化２８】
2015117305.tif 000029
（式中、Ｒ１２は水素原子またはメチル基を示し、Ｒ１３は炭素数１〜４のアルキル基を示し、Ｒ１４は炭素数１〜４のアルキル基を示し、Ｒ１５は水酸基で置換されても良い炭素数１〜４のアルキル基、水酸基で置換されても良い炭素数５〜２０のシクロアルキル基または脂環式アルキル基を示す。）
【００７５】
【化２９】
2015117305.tif 000030
（式中、Ｒ１６は水素原子またはメチル基を示し、Ｒ１７は水素原子または炭素数１〜６の環状、直鎖または分岐状のアルキル基を示し、Ｒ１８は炭素数１〜２０の直鎖、分岐状または環状のアルキル基を示す。）
【００７６】
一般式（２４）で表される繰り返し単位の原料モノマーとしては、（メタ）アクリル酸３−ヒドロキシ−１−アダマンチル、（メタ）アクリル酸３，５−ジヒドロキシ−１−アダマンチル、（メタ）アクリル酸３，５，７−トリヒドロキシ−１−アダマンチル、（メタ）アクリル酸３−ヒドロキシ−５−メチル−１−アダマンチル、（メタ）アクリル酸３−ヒドロキシ−５−エチル−１−アダマンチル、（メタ）アクリル酸３−ヒドロキシ−５，７−ジメチル−１−アダマンチルなどが挙げられる。
【００７７】
一般式（２５）で表される繰り返し単位の原料モノマーとしては、２−（メタ）アクリルロイルオキシ−５−オキソ−４−オキサトリシクロ［４．２．１．０３，７］ノナン、７または８−（メタ）アクリルロイルオキシ−３−オキソ−４−オキサトリシクロ[５．２．１．０２，６]デカン、９−（メタ）アクリルロイルオキシ−３−オキソ−２−オキサ−６−オキサ−トリシクロ［４．２．１．０４，８］ノナン、２−（メタ）アクリルロイルオキシ−５−オキソ−４−オキサ−８−オキサトリシクロ［４．２．１．０３，７］ノナン、２−（メタ）アクリルロイルオキシ−９−メトキシカルボニル−５−オキソ−４−オキサトリシクロ［４．２．１．０３，７］ノナン、２−（メタ）アクリルロイルオキシ−５−オキソ−４−オキサトリシクロ［４．２．１．０３，７］ノナン−６−カルボニトリルなどが挙げられる。
【００７８】
一般式（２６）で表される繰り返し単位の原料モノマーとしては、α−（メタ）アクリルロイルオキシ−γ−ブチロラクトン、β−（メタ）アクリルロイルオキシ−γ−ブチロラクトン、（メタ）アクリルロイルオキシパントラクトンなどが挙げられる。
【００７９】
一般式（２７）で表される繰り返し単位の原料モノマーとしては、２−メチル−２−（メタ）アクリルロイルオキシアダマンタン、２−エチル−２−（メタ）アクリルロイルオキシアダマンタン、２−イソプロピル−２−（メタ）アクリルロイルオキシアダマンタン、２−ｎ−プロピル−２−（メタ）アクリルロイルオキシアダマンタン、２−ｎ−ブチル−２−（メタ）アクリルロイルオキシアダマンタン、１−メチル−１−（メタ）アクリルロイルオキシシクロペンタン、１−エチル−１−（メタ）アクリルロイルオキシシクロペンタン、１−メチル−１−（メタ）アクリルロイルオキシシクロヘキサン、１−エチル−１−（メタ）アクリルロイルオキシシクロヘキサン、１−メチル−１−（メタ）アクリルロイルオキシシクロヘプタン、１−エチル−１−（メタ）アクリルロイルオキシシクロヘプタン、１−メチル−１−（メタ）アクリルロイルオキシシクロオクタン、１−エチル−１−（メタ）アクリルロイルオキシシクロオクタン、２−エチル−２−（メタ）アクリルロイルオキシデカヒドロ−１，４：５，８−ジメタノナフタレン、２−エチル−２−（メタ）アクリルロイルオキシノルボルナンなどが挙げられる。
【００８０】
一般式（２８）で表される繰り返し単位の原料モノマーとしては、２−シクロヘキシル−２−（メタ）アクリルロイルオキシプロパン、２−（４−ｔｅｒｔ−ブチルシクロヘキシル）−２−（メタ）アクリルロイルオキシプロパン、２−（４−メチルシクロヘキシル）−２−（メタ）アクリルロイルオキシプロパン、２−アダマンチル−２−（メタ）アクリルロイルオキシプロパン、（メタ）アクリル酸２−（３−（２−ヒドロキシプロパン−２−イル）アダマンタン−１−イル）プロパン−２−イルなどが挙げられる。
【００８１】
一般式（２９）で表される繰り返し単位の原料モノマーとしては、（メタ）アクリル酸メトキシメチル、（メタ）アクリル酸エトキシメチル、（メタ）アクリル酸１−エトキシエチル、（メタ）アクリル酸１−ブトキシエチル、（メタ）アクリル酸１−メトキシ−２−メチルプロピル、（メタ）アクリル酸（シクロヘキシルオキシ）メチル、（メタ）アクリル酸シクロヘキシル（メトキシ）メチルが挙げられる。
【００８２】
重合においては、繰り返し単位となる原料モノマーを溶媒に溶かし、触媒を添加して加熱あるいは冷却しながら反応を実施する。重合反応の条件は、開始剤の種類、熱や光などの開始方法、温度、圧力、濃度、溶媒、添加剤などにより任意に設定することができ、本発明の（メタ）アクリル共重合体の重合においては、アゾビスイソブチロニトリルや過酸化物などのラジカル発生剤を使用したラジカル重合や、アルキルリチウムやＧｒｉｇｎａｒｄ試薬などの触媒を利用したイオン重合など公知の方法で実施することができる。
【００８３】
本発明の（メタ）アクリル共重合体の重合反応に用いる溶媒は、２−ブタノン、２−ヘプタノン、メチルイソブチルケトン、シクロヘキサノン等のケトン類、ヘキサン、ヘプタン、オクタン、シクロヘキサン、シクロオクタン、デカリン、ノルボルナン等のアルカン類、メタノール、エタノール、プロパノール、２−プロパノール、ｎ−ブタノール、ｓｅｃ−ブタノール、ｔ−ブタノール、ペンタノール、ヘキサノール、プロピレングリコールモノメチルエーテル等のアルコール類、ジエチルエーテル、テトラヒドロフラン、１，４−ジオキサン等のエーテル類、酢酸エチル、酢酸ブチル、乳酸メチル、プロピレングリコールモノメチルエーテルアセテート等のカルボン酸エステル類が例示され、これらの溶媒は単独又は２種類以上混合して使用することができる。
【００８４】
本発明で得られる（メタ）アクリル共重合体は、公知の方法により精製を行うことができる。具体的には金属不純物の除去に関し、限外濾過、精密濾過、酸洗浄、電気伝導度が１０ｍＳ／ｍ以下の水洗浄、抽出を組み合わせて行うことができる。酸洗浄を行う場合、加える酸としては、水溶性の酸であるギ酸、酢酸、プロピオン酸等の有機酸、塩酸、硫酸、硝酸、燐酸等の無機酸が挙げられるが、反応液との分離性を考えた場合、無機酸を用いるのが好ましい。また、オリゴマー類の除去には、限外濾過、精密濾過、晶析、再結晶、抽出、電気伝導度が１０ｍＳ／ｍ以下の水洗浄など組み合わせて実施することができる。
【００８５】
本発明の（メタ）アクリル共重合体のゲルパーミエーションクロマトグラフィー（ＧＰＣ）で測定したポリスチレン換算重量平均分子量（以下、「Ｍｗ」という。）は、好ましくは１，０００〜５００，０００、さらに好ましくは３，０００〜１００，０００である。また、（メタ）アクリル共重合体のＭｗとＧＰＣで測定したポリスチレン換算数平均分子量（以下、「Ｍｎ」という。）との比（Ｍｗ／Ｍｎ）は、通常、１〜１０、好ましくは１〜５である。また、本発明において、（メタ）アクリル共重合体は、単独でまたは２種以上を混合して使用することができる。
【００８６】
一般式（２２）で表される繰り返し単位は、酸で解離する機能を有しており、露光時に酸発生剤から生成した酸の作用により水酸基が生成する。その結果、ポジティブトーン現像ではアルカリ現像液への可溶性が増し、ネガティブトーン現像では有機溶剤現像液への可溶性が低下することにより、パターンが形成できる。また感光性組成物調製時に、本発明の（メタ）アクリル共重合体の有機溶剤に対する溶解性を向上させ、シリコンウェハー塗布後の膜の均一性向上に寄与する。特に、感光性樹脂に一般式（２４）で表される繰り返し単位を含む場合、有機溶剤に対する溶解性向上の効果が見られる。
【００８７】
ここで、有機溶剤として以下のものが例示される。２−ペンタノン、２−ヘキサノン等の直鎖状ケトン類、シクロペンタノン、シクロヘキサノン等の環状ケトン類、プロピレングリコールモノメチルエーテルアセテート、プロピレングリコールモノエチルエーテルアセテート等のプロピレングリコールモノアルキルアセテート類、エチレングリコールモノメチルエーテルアセテート、エチレングリコールモノエチルエーテルアセテート等のエチレングリコールモノアルキルエーテルアセテート類、プロピレングリコールモノメチルエーテル、プロピレングリコールモノエチルエーテル等のプロピレングリコールモノアルキルエーテル類、エチレングリコールモノメチルエーテル、エチレングリコールモノエチルエーテル等のエチレングリコールモノアルキルエーテル類、ジエチレングリコールジメチルエーテル、ジエチレングリコールジエチルエーテル等のジエチレングリコールアルキルエーテル類、酢酸エチル、乳酸エチル等のエステル類、シクロヘキサノール、１−オクタノール等のアルコール類、炭酸エチレン、γ−ブチロラクトン。これらの溶剤は、単独あるいは２種以上を混合して使用することができる。
【００８８】
一般式（２４）で表される繰り返し単位は、本発明の（メタ）アクリル共重合体の極性や、現像液に対する溶解性等の物性を調整する機能を有している。
【００８９】
また、一般式（２５）および（２６）で表される繰り返し単位はラクトン基を有しており、基板密着性、溶剤溶解性およびアルカリ現像液への親和性を向上させることができ、フォトリソグラフィに使用することができる。これら２つのうち少なくとも一種類含めば良い。
【００９０】
一般式（２７）〜（２９）で表される繰り返し単位は酸で解離する機能を有している。これらは露光時に光酸発生剤から生成した酸と反応してカルボン酸基が生起して、アルカリ可溶性へと変換することができる。これら繰り返し単位は、本発明の一般式（２３）で表される繰り返し単位の酸解離性機能を補完することができる。
【００９１】
一般式（２２）、一般式（２４）〜（２９）で表される繰り返し単位からなる（メタ）アクリル共重合体の共重合比は、一般式（２２）で表される繰り返し単位は５重量％〜８０重量％、好ましくは１０重量％〜６０重量％、さらに好ましくは１５重量％〜５０重量％繰り返し単位に含み、一般式（２４）で表される繰り返し単位は少なくとも一種類を５重量％〜５０重量％、好ましくは１０重量％〜４０重量％、さらに好ましくは１５重量％〜３０重量％繰り返し単位に含み、一般式（２５）〜（２６）で表される繰り返し単位は少なくとも１種類を１０重量％〜６０重量％、好ましくは１５〜５０重量％、さらに好ましくは２０重量％〜４０重量％含む。さらに一般式（２７）〜（２９）で表される繰り返し単位を少なくとも一種類５重量％〜５０重量％含んでも良い。一般式（２７）〜（２９）で表される繰り返し単位を含む場合の（メタ）アクリル共重合体の共重合比は、一般式（２７）で表される繰り返し単位は５重量％〜６０重量％、好ましくは１０重量％〜４０重量％、さらに好ましくは１５重量％〜３０重量％繰り返し単位に含み、一般式（２５）〜（２６）で表される繰り返し単位は少なくとも１種類を１０重量％〜６０重量％、好ましくは１５〜５０重量％、さらに好ましくは２０重量％〜４０重量％繰り返し単位に含む。この場合、一般式（２４）で表される繰り返し単位は含まなくても良い。ただし、一般式（２２）、および一般式（２４）〜（２９）の共重合比の合計は１００重量％となる。
【００９２】
本発明の感光性樹脂組成物は、上記の（メタ）アクリル系重合体と光酸発生剤とを溶剤に溶解させて使用しても良い。通常使用される溶剤としては、例えば、２−ペンタノン、２−ヘキサノン等の直鎖状ケトン類、シクロペンタノン、シクロヘキサノン等の環状ケトン類、プロピレングリコールモノメチルエーテルアセテート、プロピレングリコールモノエチルエーテルアセテート等のプロピレングリコールモノアルキルアセテート類、エチレングリコールモノメチルエーテルアセテート、エチレングリコールモノエチルエーテルアセテート等のエチレングリコールモノアルキルエーテルアセテート類、プロピレングリコールモノメチルエーテル、プロピレングリコールモノエチルエーテル等のプロピレングリコールモノアルキルエーテル類、エチレングリコールモノメチルエーテル、エチレングリコールモノエチルエーテル等のエチレングリコールモノアルキルエーテル類、ジエチレングリコールジメチルエーテル、ジエチレングリコールジエチルエーテル等のジエチレングリコールアルキルエーテル類、酢酸エチル、乳酸エチル等のエステル類、シクロヘキサノール、１−オクタノール等のアルコール類、炭酸エチレン、γ−ブチロラクトン等を挙げることができる。これらの溶剤は、単独あるいは２種以上を混合して使用することができる。
【００９３】
光酸発生剤は、露光光波長に応じて、化学増幅型レジスト組成物の酸発生剤として使用可能なものの中から、レジスト塗膜の厚さ範囲、それ自体の光吸収係数を考慮した上で、適宜選択することができる。光酸発生剤は、単独あるいは２種以上を組合せて使用することができる。酸発生剤使用量は、樹脂１００重量部当り、好ましくは０．１〜２０重量部、さらに好ましくは０．５〜１５重量部である。
【００９４】
遠紫外線領域において、利用可能な光酸発生剤としては、例えば、オニウム塩化合物、スルホンイミド化合物、スルホン化合物、スルホン酸エステル化合物、キノンジアジド化合物およびジアゾメタン化合物等が挙げられる。中でも、ＫｒＦエキシマレーザーやＥＵＶ、電子線に対しては、スルホニウム塩、ヨードニウム塩、ホスホニウム塩、ジアゾニウム塩、ピリジニウム塩等のオニウム塩化合物が好適である。具体的には、トリフェニルスルホニウムトリフレート、トリフェニルスルホニウムノナフルオルブチレート、トリフェニルスルホニウムヘキサフルオロアンチモネート、トリフェニルスルホニウムナフタレンスルホネート、（ヒドロキシフェニル）ベンジルメチルスルホニウムトルエンスルホネート、ジフェニルヨードニウムトリフレート、ジフェニルヨードニウムピレンスルホネート、ジフェニルヨードニウムドデシルベンゼンスルホネート、ジフェニルヨードニウムヘキサフルオロアンチモネート等を挙げるこができる。
【００９５】
露光により酸発生剤から生じた酸のレジスト被膜中における拡散現象を制御し、非露光領域での好ましくない化学反応を抑制する作用を有する酸拡散制御剤を感光性樹脂組成物に配合することができる。酸拡散制御剤としては、レジストパターンの形成工程中の露光や加熱処理により塩基性が変化しない含窒素有機化合物が好ましい。このような含窒素有機化合物としては、例えば、ｎ−ヘキシルアミン、ｎ−ヘプチルアミン、ｎ−オクチルアミン、等のモノアルキルアミン類；ジ−ｎ−ブチルアミン等のジアルキルアミン類；トリエチルアミン等のトリアルキルアミン類；トリエタノールアミン、トリプロパノールアミン、トリブタノールアミン、トリペンタノールアミン、トリヘキサノールアミン、等の置換トリアルコールアミン類、トリメトキシエチルアミン、トリメトキシプロピルアミン、トリメトキシブチルアミン、トリエトキシブチルアミン等のトリアルコキシアルキルアミン類；アニリン、Ｎ，Ｎ−ジメチルアニリン、２−メチルアニリン、３−メチルアニリン、４−メチルアニリン、４−ニトロアニリン、ジフェニルアミン等の芳香族アミン類等；エチレンジアミンなどのアミン化合物、ホルムアミド、Ｎ,Ｎ−ジメチルホルムアミド、Ｎ,Ｎ−ジメチルアセトアミド、Ｎ−メチルピロリドン等のアミド化合物、尿素等のウレア化合物、イミダゾール、ベンズイミダゾールなどのイミダゾール類、ピリジン、４−メチルピリジン等のピリジン類のほか、１，４−ジアザビシクロ［２．２．２］オクタン等を挙げることができる。酸拡散制御剤の配合量は、樹脂１００重量部当り、通常、１５重量部以下、好ましくは０．００１〜１０重量部、さらに好ましくは０．００５〜５重量部である。
【００９６】
さらに、本発明の感光性樹脂組成物でも、必要に応じて、従来の化学増幅型レジスト組成物においても利用されていた種々の添加成分、例えば、界面活性剤、クエンチャー、増感剤、ハレーション防止剤、保存安定剤、消泡剤等の各種添加剤を含有させることもできる。
【００９７】
本発明の感光性樹脂組成物からレジストパターンを形成する際にはスピンコータ、ディップコータ、ローラコータ等の適宜の塗布手段によって、例えば、シリコンウエハー、金属、プラスチック、ガラス、セラミック等の基板上に塗布することにより、レジスト被膜を形成し、場合により予め５０℃〜２００℃程度の温度で加熱処理を行ったのち、所定のマスクパターンを介して露光する。塗膜の厚みは、例えば０．０１〜５μｍ、好ましくは０．０２〜１μｍ、より好ましくは０．０２〜０．１μｍ程度である。露光には、種々の波長の光線、例えば、紫外線、Ｘ線などが利用でき、例えば、光源としては、Ｆ２エキシマレーザー（波長１５７ｎｍ）、ＡｒＦエキシマレーザー（波長１９３ｎｍ）やＫｒＦエキシマレーザー（波長２４８ｎｍ）等の遠紫外線、ＥＵＶ（波長１３ｎｍ）、Ｘ線、電子線等を適宜選択し使用する。また、露光量等の露光条件は、感光性樹脂組成物の配合組成、各添加剤の種類等に応じて、適宜選定される。
【００９８】
本発明においては、高精度の微細パターンを安定して形成するために、露光後に、５０〜２００℃の温度で３０秒以上加熱処理を行うことが好ましい。この場合、温度が５０℃未満では、基板の種類による感度のばらつきが広がるおそれがある。その後、ポジティブトーン現像ではアルカリ現像液により、ネガティブトーン現像では有機溶剤現像液により、通常、１０〜５０℃で１０〜２００秒、好ましくは２０〜２５℃で１５〜１２００秒の条件で現像することにより、所定のレジストパターンを形成する。
【００９９】
上記アルカリ現像液としては、例えば、アルカリ金属水酸化物、アンモニア水、アルキルアミン類、アルカノールアミン類、複素環式アミン類、テトラアルキルアンモニウムヒドロキシド類、コリン、１，８−ジアザビシクロ−［５．４．０］−７−ウンデセン、１，５−ジアザビシクロ−［４．３．０］−５−ノネン等のアルカリ性化合物を、通常、０．０００１〜１０重量％、好ましくは０．０１〜５重量％、より好ましくは０．１〜３重量％の濃度となるよう溶解したアルカリ性水溶液が使用される。また、上記アルカリ性水溶液からなる現像液には、水溶性有機溶剤や界面活性剤を適宜添加することもできる。
【０１００】
上記のネガティブトーンで用いる有機溶剤現像液としては、２−ヘプタノン、安息香酸メチル、安息香酸エチル、酢酸フェニル、酢酸ベンジル、フェニル酢酸メチル、酢酸ブチルなどが挙げられる。
【実施例】
【０１０１】
以下、実施例により本発明を具体的に説明するが、本発明は、以下の実施例に何らの制限を受けるものではない。なお、実施例において、新規（メタ）アクリル系化合物の純度及び収率は、高速液体クロマトグラフィー（ＨＰＬＣ）、構造は１Ｈおよび１３Ｃ−ＮＭＲにより決定した。ＨＰＬＣの測定条件は以下のとおりである。
＜ＨＰＬＣ測定条件＞
カラム：化学物質評価機構Ｌ−ｃｏｌｕｍｎ  ＯＤＳ  Ｌ−Ｃ１８（５μｍ、４．６φ×２５０ｍｍ）、展開溶媒   ：アセトニトリル／水 ＝７０／３０（ｖ／ｖ）、流量：１ｍｌ／分、カラム温度：４０℃、検出器：ＲＩ
【０１０２】
実施例１
＜メタクリル酸２−（（ｔｅｒｔ−ブトキシカルボニル）オキシ）エチルの製造＞
撹拌子、温度計を備えた１Ｌ三口丸底フラスコに、メタクリル酸２−ヒドロキシエチル１００ｇ（７６５ｍｍｏｌ）、テトラヒドロフラン７０ｇ、４−ジメチルアミノピリジン３．９３ｇ（３１．９ｍｍｏｌ）を仕込み、反応液を４０℃に加熱した。滴下ロートに二炭酸ジ−ｔｅｒｔ−ブチル１４０ｇ（６３８ｍｍｏｌ）、テトラヒドロフラン１４０ｇを仕込、反応液の発泡を確認しながら、徐々に滴下した。滴下終了後、４０℃の液温を保ち１時間撹拌した。反応液を水冷して３０℃以下に冷却し、イオン交換水４８０ｇ添加し、反応を停止させた。反応液にトルエン４５４ｇを加え、撹拌し目的物を回収、水層を除去した。さらに有機層を５％炭酸水素ナトリウム水溶液４８４ｇ、イオン交換水４６１ｇ、１％硫酸４５２ｇ、イオン交換水４５０ｇで洗浄した。有機層を回収し、フェノチアジン２８３ｍｇ添加し、溶剤を減圧除去し、透明液体１９５ｇを得た。得られた褐色液体を減圧蒸留（０．２ｔｏｒｒ、８７℃）し、留分を回収、目的物を透明液体として１３４．４ｇ（収率９１．５％）を得た。１Ｈ−ＮＭＲスペクトル（ＣＤＣｌ３）：δ１．４ｐｐｍ（９Ｈ、ｔｅｒｔ−ブトキシ基）、１．９ｐｐｍ（３Ｈ、メタクリロイル基のメチル基）、４．３ｐｐｍ（４Ｈ、エチレン）、５．５ｐｐｍ（１Ｈ、メタクリロイル基二重結合）、６．１ｐｐｍ（１Ｈ、メタクリロイル基二重結合）。１３Ｃ−ＮＭＲスペクトル（ＣＤＣｌ３）：１５ｐｐｍ（メタクリロイル基のメチル基）、２５ｐｐｍ（ｔｅｒｔ−ブトキシ基のメチル基）、６０ｐｐｍ、６２ｐｐｍ（エチレン）、７９ｐｐｍ（ｔｅｒｔ−ブトキシ基の第３級炭素）、１２３ｐｐｍ（メタクリロイル基二重結合末端）、１３３ｐｐｍ（メタクリロイル基カルボニルα位）、１５０ｐｐｍ（カルボネート基）、１６４ｐｍ（メタクリロイル基カルボニル基）。
式（３０）にメタクリル酸２−（（ｔｅｒｔ−ブトキシカルボニル）オキシ）エチルを示す。
【０１０３】
【化３０】
2015117305.tif 000031
（３０）
【０１０４】
実施例２
＜ｔｅｒｔ−ブチル（２−ヒドロキシ−２−メチルプロピル）カルボネートの製造＞
撹拌子、温度計を備えた５００ ｍｌ三口丸底フラスコに、２−メチルプロパン−１，２−ジオール４９．５５ｇ（５５０ｍｍｏｌ）、４−ジメチルアミノピリジン２．８０ｇ（２３ｍｍｏｌ）、テトラヒドロフラン４９．５５ｇを仕込、反応液を４０℃に加熱した。滴下ロートに二炭酸ジ−ｔｅｒｔ−ブチル１００ｇ（４５８ｍｍｏｌ）、テトラヒドロフラン１００ｇを仕込、反応液の発泡を確認しながら、徐々に滴下した。滴下終了後、４０℃の液温を保ち１時間撹拌した。反応液を水冷して３０℃以下に冷却し、イオン交換水３３ｇ添加し、反応を停止させた。反応液を２Ｌ分液ロートに移し、トルエン６００ｇ加え、イオン交換水８００ｇでの洗浄操作を３回行った。有機層を回収し、溶媒を減圧留去させ、ｔｅｒｔ−ブチル（２−ヒドロキシ−２−メチルプロピル）カルボネートを含む透明液体８１．７８ｇを得た。
式（３１）にｔｅｒｔ−ブチル（２−ヒドロキシ−２−メチルプロピル）カルボネートを示す。
【０１０５】
【化３１】
2015117305.tif 000032
（３１）
【０１０６】
＜メタクリル酸１−（（ｔｅｒｔ−ブトキシカルボニル）オキシ）−２−メチルプロパン−２−イルの製造＞
得られた透明液体８１．７８ｇと１，２−ジクロロエタン３７０．６０ｇ、トリエチルアミン６６．７０ｇ（６６２ｍｍｏｌ）、フェノチアジン０．７８ｇ（３．９ｍｍｏｌ）を撹拌子、温度計、冷却管を備えた１Ｌ三口丸底フラスコに加え、水冷し反応液温を２０℃以下にした。滴下ロートにメタクリル酸クロライド６１．０４ｇ（５８４ｍｍｏｌ）を仕込、反応液に滴下した。滴下終了後、反応液温を８０℃に保ち、８時間撹拌した。反応終了後、反応液温を３０℃以下に水冷し、２Ｌ分液ロートに移し、トルエン７４１ｇ、イオン交換水４４５ｇ、５％水酸化ナトリウム水溶液４４５ｇ、イオン交換水４４５ｇで洗浄した。有機層を回収し、ｐ−メトキシフェノール１０ｍｇ添加し、溶媒を減圧留去し、褐色透明液体１１９．６ｇを得た。得られた褐色液体を減圧蒸留（０．８ｔｏｒｒ、７２℃）し、留分を回収、目的物を透明液体として８５０ｇ（収率７１．８％）を得た。１Ｈ−ＮＭＲスペクトル（ＣＤＣｌ３）：δ１．５（９Ｈ、ｔｅｒｔ−ブトキシ基）、１．５ｐｐｍ（６Ｈ、イソブチル基のメチル基）、１．９ｐｐｍ（３Ｈ、メタクリロイル基のメチル基）、４．２ｐｐｍ（２Ｈ、イソブチル基のメチレン）、５．５ｐｐｍ（１Ｈ、メタクリロイル基二重結合）、６．０ｐｐｍ（１Ｈ、メタクリロイル基二重結合）。１３Ｃ−ＮＭＲスペクトル（ＣＤＣｌ３）：１５ｐｐｍ（メタクリロイル基のメチル基）、２０ｐｐｍ（イソブチル基のメチル基）、２５ｐｐｍ（ｔｅｒｔ−ブトキシ基のメチル基）、６８ｐｐｍ（イソブチル基のメチレン）、７７ｐｐｍ（イソブチル基の第３級炭素）、７９ｐｐｍ（ｔｅｒｔ−ブトキシ基の第３級炭素）、１２２ｐｐｍ（メタクリロイル基二重結合末端）、１３４ｐｐｍ（メタクリロイル基カルボニルα位）、１５０ｐｐｍ（カルボネート基）、１６３ｐｍ（メタクリロイル基カルボニル基）。
式（３２）にメタクリル酸１−（（ｔｅｒｔ−ブトキシカルボニル）オキシ）−２−メチルプロパン−２−イルを示す。
【０１０７】
【化３２】
2015117305.tif 000033
（３２）
【０１０８】
実施例３、比較例１、２
＜ｔｅｒｔ−ブタノール除去試験＞
実施例１の反応液を３ｇ、表１に記載の有機溶剤を３ｇ、イオン交換水３ｇを２０ｍｌガラスサンプル瓶に加え、撹拌、有機層、水層中の成分をＨＰＬＣにより測定、ｔｅｒｔ−ブタノールの除去効率を求めた。結果を表１に示す。
【０１０９】
【表１】
2015117305.tif 000034
【０１１０】
実施例４、比較例３、４
＜ｔｅｒｔ−ブタノール除去試験＞
実施例２のｔｅｒｔ−ブチル（２−ヒドロキシ−２−メチルプロピル）カルボネートの反応液を３ｇ、表２記載の有機溶剤を３ｇ、イオン交換水３ｇを２０ｍｌガラスサンプル瓶に加え、撹拌、有機層、水層中の成分をＨＰＬＣにより測定、ｔｅｒｔ−ブタノールの除去効率を求めた。結果を表２に示す。
【０１１１】
【表２】
2015117305.tif 000035
【０１１２】
実施例５
＜樹脂合成例１＞
実施例２で得られたメタクリル酸１−（（ｔｅｒｔ−ブトキシカルボニル）オキシ）−２−メチルプロパン−２−イル（以下モノマーＡ１と表記する）５．１５ｇ、３−ヒドロキシ−１−アダマンチルメタクリレート（以下、モノマーＢ１と表記する）２．３７ｇ、２−メタクリルロイルオキシ−５−オキソ−４−オキサトリシクロ［４．２．１．０３，７］ノナン（以下、モノマーＣ１）４．４６ｇ、アゾビスイソブチロニトリル０．４２ｇを、テトラヒドロフラン１００ｍＬに溶解させ、窒素雰囲気下、反応温度を６０℃に保持して、１５時間重合させた（モノマー仕込み比は、Ａ１／Ｂ１／Ｃ１＝４０／２０／４０モル％）。重合後、反応溶液を５００ｍＬのｎ−ヘキサン中に滴下して、樹脂を凝固精製させ、生成した白色粉末をメンブレンフィルターでろ過し、ｎ−ヘキサンの１０００ｍｌで洗浄した。白色粉末を回収し、減圧下４０℃で一晩乾燥させメタクリル共重合体Ｐ１を１０．６０ｇ得た。
【０１１３】
実施例６
＜樹脂合成例２＞
実施例２で得られたメタクリル酸１−（（ｔｅｒｔ−ブトキシカルボニル）オキシ）−２−メチルプロパン−２−イル（モノマーＡ１）２．５８ｇ、２−エチル−２−メタクリロイルオキシアダマンタン（以下、モノマーＢ２と表記する）４．９７ｇ、２−メタクリルロイルオキシ−５−オキソ−４−オキサトリシクロ［４．２．１．０３，７］ノナン（モノマーＣ１）４．４４ｇ、アゾビスイソブチロニトリル０．４１ｇを、テトラヒドロフラン１１０ｍＬに溶解させ、窒素雰囲気下、反応温度を６０℃に保持して、１５時間重合させた（モノマー仕込み比は、Ａ１／Ｂ２／Ｃ１＝２０／４０／４０モル％）。重合後、反応溶液を５５０ｍＬのｎ−ヘキサン中に滴下して、樹脂を凝固精製させ、生成した白色粉末をメンブレンフィルターでろ過し、ｎ−ヘキサンの１０００ｍｌで洗浄した。白色粉末を回収し、減圧下４０℃で一晩乾燥させメタクリル共重合体Ｐ２を７．６０ｇ得た。
【０１１４】
実施例７
＜樹脂重合例３＞
２−メタクリルロイルオキシ−５−オキソ−４−オキサトリシクロ［４．２．１．０３，７］ノナン（モノマーＣ１）４．４４ｇを、α−メタクリルロイルオキシ−γ−ブチロラクトン（以下、モノマーＣ２）３．４０ｇに代えた以外は、実施例４と同様に実施し、メタクリル共重合体Ｐ３を６．９２ｇ得た。
【０１１５】
実施例８〜１０
＜レジスト性能評価＞
メタクリル共重合体Ｐ１〜Ｐ３をそれぞれ１００重量部とトリフェニルスルホニウムノナフルオロブタンスルホネート（みどり化学社製ＴＰＳ−１０９）１０重量部を、共重合体濃度６．３重量％になるように溶剤（Ｐ１は乳酸エチル、Ｐ２およびＰ３はプロピレングリコールモノメチルエーテルアセテート）で溶解させ、感光性樹脂組成物Ｒ１、Ｒ２およびＲ３を調製した。シリコンウエハー上に反射防止膜（日産化学社製ＡＲＣ−２９）を塗布した後、この感光性樹脂組成物をスピンコーティングにより反射防止膜状に塗布し、厚み１００ｎｍの感光層を形成した。ホットプレート上で温度９０℃、６０秒間プリベークした後、電子線描画装置（エリオニクス社製ＥＬＳ−７７００）にて感光層を１５０ｎｍハーフピッチのライン・アンド・スペースパターン（ライン１０本）で照射した。表３に示した温度で９０秒間ポストベーク（ＰＥＢ）した。次いで、０．３Ｍのテトラメチルアンモニウムヒドロキシド水溶液により６０秒間現像し、純水でリンスし、ライン・アンド・スペースパターンを得た。結果を表３に示す。
【０１１６】
【表３】
2015117305.tif 000036
【０１１７】
比較例５
２−アダマンチル−２−メタクリルロイルオキシプロパン（以下、モノマーＡ２）を４．７２ｇ、３−ヒドロキシ−１−アダマンチルメタクリレート（モノマーＢ１）２．１２ｇ、２−メタクリルロイルオキシ−５−オキソ−４−オキサトリシクロ［４．２．１．０３，７］ノナン（モノマーＣ１）４．０２ｇ、アゾビスイソブチロニトリル０．３７ｇを、テトラヒドロフラン１００ｍＬに溶解させ、窒素雰囲気下、反応温度を６０℃に保持して、１５時間重合させた（モノマー仕込み比は、Ａ２／Ｂ１／Ｃ１＝４０／２０／４０モル％）。重合後、反応溶液を５００ｍＬのｎ−ヘキサン中に滴下して、樹脂を凝固精製させ、生成した白色粉末をメンブレンフィルターでろ過し、ｎ−ヘキサン１０００ｍｌで洗浄した。白色粉末を回収し、減圧下４０℃で一晩乾燥させメタクリル共重合体Ｐ４を１０．２１ｇ得た。
式（３３）にモノマーＡ２を示す。
【０１１８】
【化３３】
2015117305.tif 000037
（３３）
【０１１９】
＜溶剤溶解性試験＞
実施例５〜７および比較例５で得られたメタクリル共重合体を共重合体濃度６．３重量％になるように乳酸エチルに分散させ、超音波撹拌器で撹拌し、目視により溶解性を確認した。結果を表４に示す。
○：溶け残りがない
×：溶け残りがある
【０１２０】
【表４】
2015117305.tif 000038
【０１２１】
＜酸解離性試験＞
フォトレジストポリマー重合後の酸解離性のモデル試験として、溶液中でのモノマー酸分解性の試験を行った。表５に記載した各酸解離性エステル化合物を１．６１ｍｍｏｌ、重トルエン−ｄ８を４ｍｌ、ｐ−トルエンスルホン酸一水和物を１５．３ｍｇ（０．０８０５ｍｍｏｌ）をφ６試験管に加え、アルミブロックヒーターで９０℃、１時間加熱し、試験前後の１Ｈ−ＮＭＲスペクトル変化から分解率を求めた。分解率の算出に用いたピークは表５に示した。
【０１２２】
【表５】
2015117305.tif 000039
【０１２３】
実施例１６
＜樹脂重合例４＞
メタクリル酸１−（（ｔｅｒｔ−ブトキシカルボニル）オキシ）−２−メチルプロパン−２−イル（モノマーＡ１）５．１５ｇを、メタクリル酸２−（（ｔｅｒｔ−ブトキシカルボニル）オキシ）エチル４．６０ｇに、２−メタクリルロイルオキシ−５−オキソ−４−オキサトリシクロ［４．２．１．０３，７］ノナン（モノマーＣ１）４．４６ｇを、α−メタクリルロイルオキシ−γ−ブチロラクトン（モノマーＣ２）３．４０ｇに変えた以外は実施例５と同様に行い、メタクリル共重合体Ｐ５を８．７２ｇ得た。
【０１２４】
比較例８
メタクリル酸２−（（ｔｅｒｔ−ブトキシカルボニル）オキシ）エチル２．６８ｇを、メタクリル酸２−ヒドロキシエチル２．６８ｇに変えた以外は実施例１６と同に行い、メタクリル共重合体Ｐ６を５．４０ｇ得た。
【０１２５】
メタクリル共重合体Ｐ１、Ｐ５、Ｐ６をそれぞれ０．２５ｇガラスサンプル瓶に添加し、安息香酸メチルを１０ｇ添加、メタクリル共重合体の溶解性を確認した。結果を表６に示す。
○：溶け残りがない
×：溶け残りがある
【０１２６】
【表６】
2015117305.tif 000040
【産業上の利用可能性】
【０１２７】
本発明のエステル化合物、メタクリル共重合体、感光性樹脂組成物はフォトレジスト用に使用できる。